(57)【要約】本発明は、ａ）基材と、ｂ）ホモポリマー、コポリマー及び／又はその部分塩の形態のポリビニルアミン、ホモポリマー、コポリマー及び／又はその部分塩の形態のポリエチレンイミン、並びにこれらの混合物からなる群から選択される着色剤捕捉添加剤と、ｃ）炭素数２〜８のジアルデヒドからなる群から選択される固定剤とを含み、前記着色剤捕捉添加剤が前記基材に前記固定剤により固定される着色剤捕捉材と、その調製方法と、水性媒体中、特に洗濯洗浄溶液中において着色剤を捕捉し又は汚れを除去するためのその使用に関する。【選択図】なし【特許請求の範囲】
【請求項１】
ａ）基材と、
ｂ）ホモポリマー、コポリマー及び／又はその部分塩の形態のポリビニルアミン、ホモポリマー、コポリマー及び／又はその部分塩の形態のポリエチレンイミン、並びにこれらの混合物からなる群から選択される着色剤捕捉添加剤と、
ｃ）炭素数２〜８のジアルデヒドからなる群から選択される固定剤と、
を含み、
前記着色剤捕捉添加剤が前記基材に前記固定剤により固定される、着色剤捕捉材。
【請求項２】
前記ポリビニルアミンが１，０００〜１，０００，０００、好ましくは５，０００〜５００，０００、より好ましくは１０，０００〜４００，０００、最も好ましくは４０，０００〜３００，０００の重量平均分子量を有する、請求項１に記載の着色剤捕捉材。
【請求項３】
前記ポリエチレンイミンが、３００〜１０，０００，０００、好ましくは１０，０００〜６，０００，０００、より好ましくは２５，０００〜４，０００，０００、さらに好ましくは２００，０００〜３，０００，０００、最も好ましくは７５０，０００〜２，０００，０００の重量平均分子量を有する、請求項１に記載の着色剤捕捉材。
【請求項４】
前記固定剤が、グリオキサール、マロンジアルデヒド、スクシンアルデヒド、グルタルアルデヒド、アジポアルデヒド、及びこれらの混合物からなる群から選択される、請求項１〜３のいずれか一項に記載の着色剤捕捉材。
【請求項５】
前記固定剤が、グリオキサール及びグルタルアルデヒドからなる群から選択される、請求項４に記載の着色剤捕捉材。
【請求項６】
前記基材が、天然及び合成の布、好ましくは天然及び／又は合成の不織布及び／又は紙、より好ましくは合成の不織布である、請求項１〜５のいずれか一項に記載の着色剤捕捉材。
【請求項７】
前記基材が、ポリエステル、リヨセル、テンセル、綿、ビスコース、及びこれらの混合物から選択される繊維から形成された不織布である、請求項１〜６のいずれか一項に記載の着色剤捕捉材。
【請求項８】
前記基材が、ポリエステル、ポリプロピレン（ＰＰ）、ポリエチレンテレフタラート（ＰＥＴ）、リヨセル、綿及びビスコースからなる群から選択される繊維を含む繊維混合物から形成された不織布である、請求項１〜７のいずれか一項に記載の着色剤捕捉材。
【請求項９】
前記基材が、ポリエステル、ポリプロピレン（ＰＰ）、ポリエチレンテレフタラート（ＰＥＴ）、リヨセル、綿及びビスコースからなる群から選択される添加繊維を含む木材パルプから形成された不織布である、請求項１〜８のいずれか一項に記載の着色剤捕捉材。
【請求項１０】
請求項１〜９のいずれか一項に記載の着色剤捕捉材の製造方法であって、
ａ）基材を用意することと、
ｂ）ホモポリマー、コポリマー及び／又はその部分塩の形態のポリビニルアミン、ホモポリマー、コポリマー及び／又はその部分塩の形態のポリエチレンイミン、並びにこれらの混合物からなる群から選択される着色剤捕捉添加剤を前記基材に組み入れ、前記着色剤捕捉添加剤が装填された基材を得ることと、
ｃ）場合により、過剰な着色剤捕捉添加剤を、前記着色剤捕捉添加剤が装填された前記基材から除去することと、
ｄ）さらに、前記着色剤捕捉添加剤が装填された前記基材を、炭素数２〜８のジアルデヒドからなる群から選択される固定剤で処理することと、
を含む、着色剤捕捉材の製造方法。
【請求項１１】
さらに、ステップｄ）からの前記処理された基材を乾燥するためのステップｅ）を含む、請求項１０に記載の着色剤捕捉材の製造方法。
【請求項１２】
ステップｂ）において、前記着色剤捕捉添加剤の溶液を用いた含浸、噴霧、印刷及び／又はめっきにより、前記着色剤捕捉添加剤を前記基材に組み入れる、請求項１０又は１１に記載の着色剤捕捉材の製造方法。
【請求項１３】
ステップｃ）において、含浸又は噴霧により、前記着色剤捕捉添加剤が装填された前記基材を前記固定剤で処理する、請求項１０〜１２のいずれか一項に記載の着色剤捕捉材の製造方法。
【請求項１４】
ステップｂ）における前記着色剤捕捉添加剤が水溶液の形態である、請求項１０又は１１に記載の着色剤捕捉材の製造方法。
【請求項１５】
ステップｃ）における前記固定剤が水溶液の形態である、請求項１０〜１２のいずれか一項に記載の着色剤捕捉材の製造方法。
【請求項１６】
前記着色剤捕捉添加剤の溶液が、長鎖アルコールポリエチレングリコール／ポリプロピレングリコールエーテル又は長鎖アルコールポリプロピレングリコール／ポリエチレングリコールエーテル、脂肪酸Ｃ１−１０アルキルエステル、アミンオキシド、長鎖アルコールアルコキシラートから選択される非イオン性界面活性剤を含み、前記長鎖アルコールが、脂肪アルコール、例えばゲルベアルコール、セチルアルコール、ステアリルアルコール、並びに主にセチル及びステアリルアルコールからなるセトステアリルアルコール、並びにオレイルアルコールから選択される、請求項１２に記載の着色剤捕捉材の製造方法。
【請求項１７】
水性媒体中、特に洗濯洗浄溶液中に存在する着色剤を捕捉するための、請求項１〜９のいずれか一項に記載の着色剤捕捉材、又は、請求項１０〜１６のいずれか一項に記載の製造方法により得ることができるもしくは得られた着色剤捕捉材の使用。
【請求項１８】
水性媒体中、特に洗濯洗浄溶液中に存在する汚れ又は汚れ粒子を除去するための、請求項１〜９のいずれか一項に記載の着色剤捕捉材、又は、請求項１０〜１２のいずれか一項に記載の製造方法により得ることができるもしくは得られた着色剤捕捉材の使用。
【請求項１９】
洗濯物を殺菌するため、又は、例えば、水性媒体中、特に洗濯洗浄溶液中に存在する病原菌からの、細菌性の洗濯物汚染を低減もしくは防止するための、請求項１〜９のいずれか一項に記載の着色剤捕捉材、又は、請求項１０〜１２のいずれか一項に記載の製造方法により得ることができるもしくは得られた着色剤捕捉材の使用。
【請求項２０】
気体、好ましくは有毒又は有害なガスを捕捉するための、請求項１〜９のいずれか一項に記載の着色剤捕捉材、又は、請求項１０〜１２のいずれか一項に記載の製造方法により得ることができるもしくは得られた着色剤捕捉材の使用。
【発明の詳細な説明】
【技術分野】
【０００１】
本発明は、基材を含む着色剤捕捉材であって、該基材は水不溶性の布から形成され、該水不溶性の布には着色剤捕捉添加剤が固定されている着色剤捕捉材、その調製方法、及び、水性媒体中、特に洗濯洗浄溶液中において着色剤を捕捉し又は汚れを除去するためのその使用に関する。
【背景技術】
【０００２】
洗浄プロセスの間に直面する非常に一般的な問題は、着色剤、例えば顔料又は染料が、しばしば着色された布から脱離し（これは「不堅牢染料」又は「染料流れ」と呼ばれることがある）、その後今度はより薄い色の又は白い布に付着し得ることであり、この問題は多くの場合「染料移り」と呼ばれる。
【０００３】
望まない染料移りに対処する一つのアプローチは、洗濯助剤として知られている。典型的に、洗濯助剤は、洗浄溶液に溶けない織布又は不織布であって、放出された着色剤を捕捉することができる添加剤が担持された織布又は不織布の形態で提供される。洗濯助剤は、着色された布から洗浄溶液へと脱離した他の布にさらに付着する前の着色剤を捕捉するように設計されている。
【０００４】
米国特許第３６９４３６４号には、（１）下記式の重合性アミンで被覆した水不溶性のアニオン性セルロース系基材と、（２）洗剤化合物とを含む、洗濯助剤が記載されている。
【化１】
2019535859.tif 000002
（式中、ｙは１〜４の整数であり、ｚは１を超える整数であり、ＲはＨ並びに約１〜約２２個の炭素を含むアルキル及びアルカノイル基から選択され、重合性アミン中の約５〜約１００％の窒素原子が、約６〜約２２個の炭素を含む前記アルキル又はアルカノイル基で置換されている。）
【０００５】
欧州特許出願公開第２０１４７５４号には、洗浄溶液中で洗濯物により放出された色のための染料スカベンジャー（捕捉剤）材料であって、ポリエステル、ポリプロピレン、ポリ乳酸（ｐｏｌｙｌａｃｔｉｃｓ）、ポリエチレンスルホン、アクリル系ポリマー、リヨセル、テンセル、綿又はビスコースからなる群から選択される材料の混合物である基材と、カチオン性複素環式ポリマーを含む添加剤とを含む、染料スカベンジャー材料が記載されている。
【０００６】
国際公開第９６／２６８３１号には、洗浄液中の外来染料の転移を阻害するために有効な洗浄添加物品であって、洗浄液中に導入するための支持マトリクスと、前記支持マトリクスに固定可能に結合されるとともに前記外来染料の第１の部分を吸収するのに適合した染料吸収剤と、前記外来染料の第２の部分を捕捉するのに適した前記支持マトリクスに放出可能に結合された染料移り阻害剤とを含む、物品が記載されている。特に、染料吸収剤は、第四級Ｎ−置換アンモニウム−ヒドロキシ−ハロアルキル化合物、エポキシアルキルアンモニウム化合物の塩、ポリ第四級アンモニウム化合物、ポリ両性（ｐｏｌｙａｍｐｈｏｔｅｒｉｃｓ）、四級化デンプン、タンパク質、キチン、加水分解キチン、キトサン、塩化コリン、ポリビニルアミン、ポリエチレンイミン、及びこれらの混合物からなる群から選択される。
【０００７】
欧州特許出願公開第３０３４５９４号には、水不溶性繊維を含むシート形態の支持体と、前記支持体に固定された第１の物質と、前記第１の物質を被覆する第２の物質とを含む染料捕捉洗濯助剤であって、前記第１の物質が６〜１０のｐＨ範囲内の１つ以上のｐＨ値で水に曝されたときにカチオン性となる部分を有し、前記第２の物質が、６〜１０のｐＨ範囲にわたって水に前記洗濯助剤が曝されたときに実質的に前記第１の物質上に被覆されたままであるポリマーである、染料捕捉洗濯助剤が記載されている。特に、第１の物質は、ポリ（アリルアミン）、ポリ（エチレンイミン）、部分的に加水分解したポリ（ビニルホルムアミド）、ポリビニルアミド、キトサン、及びこれらのポリアミンと任意の他の種類のモノマーとのコポリマーを含む。
【０００８】
国際公開第２０１２／０７８９５０号には、洗濯中に放出された不堅牢染料を吸収し、及び／又はその転移を阻害することができる、視覚的に知覚可能な像を形成する染料を捕捉する物品であって、前記物品は、（ｉ）少なくとも一表面上に像のインプリントを有する支持基材と、（ｉｉ）前記インプリントされた像に固定可能に付着した少なくとも一種の染料捕捉化合物と、（ｉｉｉ）場合により、膜形成剤、架橋剤、レオロジー改質剤、及び／又は重合反応を加速するための触媒と、を含む物品が記載されている。前記染料捕捉化合物として、種々の化合物、例えば、ポリビニルピロリドン、ポリビニルポリピロリドン、架橋ポリビニルピロリドン、ポリビニルアルコール、ポリビニルイミダゾール、ビニルピロリドンとビニルイミダゾールのコポリマー、ポリアミン−Ｎ−オキシド、カチオン性デンプン、マグネシウムアルミナート、ハイドロタルサイト、タンパク質、加水分解タンパク質、ポリエチレンイミン、ポリビニルオキサゾリドン、酵素、酸化剤、カチオン性界面活性剤、両性界面活性剤、プロピレンオキシド反応生成物、ポリアミノ酸、アルキレンオキシドのブロックコポリマー、ポリアミン、ポリアミド、メチルセルロース、カルボキシアルキルセルロース、グアーガム、天然ガム、アルギン酸、ポリカルボン酸、シクロデキストリン、アミンオキシド、ベタイン、スルタイン（ｓｕｌｔａｉｎｅ）、ポリクオタニウム化合物、単官能性モノマー、二官能性モノマー、三官能性モノマー、ジアリルジメチルアンモニウムクロリド（ＤＡＤＭＡＣ）、ジアリルジメチルアンモニウムブロミド、ジアリルジメチルアンモニウムスルファート、ジアリルジメチルアンモニウムホスファート、ジメタアリルジメチルアンモニウムクロリド、ジエチルアリルジメチルアンモニウムクロリド、ジアリル−ジ（β−ヒドロキシエチル）アンモニウムクロリド、ジアリル−ジ（β−エトキシエチル）アンモニウムクロリド、シアノ−又はグアニジノ−含有化合物、例えば、シアンアミド又はその塩、ジシアンアミド又はその塩、ジシアンジアミド又はその塩、グアニジン又はその塩、ビグアニジン又はその塩が提案されている。
【０００９】
欧州特許出願公開第２４４７４１２号には、天然及び／又は合成の布、天然及び／又は合成の不織布、紙、及びフェルトからなる群から選択される基材と、「退色しない」添加剤として、アジピン酸とクロロメチルオキシラン、ジエチレントリアミン及びエピクロロヒドリンのコポリマーを含むポリアミドカチオン性樹脂とを含む、「退色しない」材料が記載されている。
【００１０】
国際公開第０２／３３０４０号には、洗浄溶液中の外来染料を選択的に吸収するとともにその転移を阻害するために有効な洗濯添加物品であって、前記物品がａ）洗浄溶液へ導入するための不溶性基材と、ｂ）前記基材に固定可能に付着した実質的に不溶性の重合性アミンを含む染料吸収剤と、ｃ）場合により、前記基材に放出可能に結合された染料移り阻害剤とを含む、洗濯添加物品が記載されている。前記染料吸収剤は、アミン基を有するビニル又はアクリル型モノマーと分枝形成可能な基を有するモノマーとを共重合することにより形成される架橋アミンポリマー、及び可溶性アミン含有分子を反応性架橋剤で架橋することにより形成される架橋アミンポリマーからなる群から選択される。
【発明の概要】
【発明が解決しようとする課題】
【００１１】
過去数十年で、染料移りの問題を解決することを意図した多くの洗濯助剤が提案されてきたが、着色剤を捕捉したかもしれない又は捕捉していないかもしれない着色剤捕捉物質がある程度洗浄溶液に放出されるという問題が残っている。放出された着色剤捕捉物質は洗濯物に引きつけられ、それにより、一度着色剤が捕捉されると、洗浄溶液中に存在する着色剤の洗濯物上への固定が引き起こされ得る。
【００１２】
例えば、上述の欧州特許出願公開第２０１４７５４号は、洗浄溶液中で洗濯物により放出された色のための染料スカベンジャー材料であって、基材と、カチオン性複素環式ポリマー、タンパク質、キチン、キトサン、ポリビニルアミン（ＰＶＡ）、ポリエチレンイミン（ＰＥＩ）、アクリル系ポリマー、ビニル系ポリマー、ポリアミン−Ｎ−オキシド、及びこれらの混合物から選択される添加剤とを含む染料スカベンジャー材料に関する。また、欧州特許出願公開第２０１４７５４号には、染料スカベンジャーの製造プロセスであって、前記プロセスが天然及び／又は合成の布、天然及び／又は合成の不織布及び紙から選択される１種の材料を含む基材を用意するステップと、前記基材を添加剤で処理するステップと、過剰な添加剤を除去するために、前記処理した基材を２個以上のローラーに通すステップと、最後に前記基材を乾燥するステップとを含むプロセスが記載されている。欧州特許出願公開第２０１４７５４号には、固定剤の使用又は固定剤を投与するプロセスステップに関しては記載されていない。
【００１３】
したがって、本発明の目的は、基材と、基材上に固定された着色剤捕捉添加剤とを含む洗濯助剤としての着色剤捕捉材であって、着色された布から洗浄溶液中へと脱離した着色剤を効果的に捕捉することで着色剤が同じ洗浄溶液中の洗濯物のその他の布に再付着（再堆積）することを抑制することができるとともに、着色剤捕捉添加剤が洗浄溶液中に再放出されることを抑制することができる着色剤捕捉材を提供することである。
【００１４】
着色剤捕捉機能に加えて、洗浄溶液から不堅牢染料以外のさらなる不要な物質、例えば、汚れ粒子又は細菌性汚染物を除去する本発明の洗濯助剤の能力及び有効性を利用及び使用して、これらのさらなる有利な効果により洗濯プロセスにおいて利益を得ること（例えば、洗濯物を殺菌するための上述の抗菌性機能）も、本発明の目的である。
【課題を解決するための手段】
【００１５】
したがって、本発明は、主として、水性媒体中の着色剤を捕捉するため、とりわけ洗浄溶液中で洗濯物により放出された着色剤を捕捉するための着色剤捕捉材を提供する。本発明の着色剤捕捉材は、着色剤捕捉添加剤としてポリビニルアミン（ＰＶＡ）又はポリエチレンイミン（ＰＥＩ）を含有し、着色剤捕捉添加剤は固定剤により固定される。本発明の着色剤捕捉材は、ポリビニルアミン（ＰＶＡ）又はポリエチレンイミン（ＰＥＩ）を含み固定剤を含まない染料スカベンジャー材料に対して顕著に改善された着色剤捕捉性能を達成する。この態様及びその他の態様は以下のように記述される。
【００１６】
第一の態様において、本発明は、
ａ）基材と、
ｂ）ホモポリマー、コポリマー及び／又はその部分塩の形態のポリビニルアミン、ホモポリマー、コポリマー及び／又はその部分塩の形態のポリエチレンイミン、並びにこれらの混合物からなる群から選択される着色剤捕捉添加剤と、
ｃ）炭素数２〜８のジアルデヒドからなる群から選択される固定剤と、
を含み、前記着色剤捕捉添加剤が前記基材に前記固定剤により固定される、着色剤捕捉材を提供する。
【００１７】
第二の態様において、本発明は、本発明の第一の態様の着色剤捕捉材の製造方法であって、
ａ）基材を用意することと、
ｂ）ホモポリマー、コポリマー及び／又はその部分塩の形態のポリビニルアミン、ホモポリマー、コポリマー及び／又はその部分塩の形態のポリエチレンイミン、並びにこれらの混合物からなる群から選択される着色剤捕捉添加剤を前記基材に組み入れ、前記着色剤捕捉添加剤が装填された（ｌｏａｄｅｄ）基材を得ることと、
ｃ）場合により、過剰な着色剤捕捉添加剤を、前記着色剤捕捉添加剤が装填された前記基材から除去することと、
ｄ）さらに、前記着色剤捕捉添加剤が装填された前記基材を、炭素数２〜８のジアルデヒドからなる群から選択される固定剤で処理することと、
を含む、着色剤捕捉材の製造方法を提供する。
【００１８】
第三の態様において、本発明は、水性媒体中、特に洗濯洗浄溶液中に存在する着色剤を捕捉するための、本発明の第一の態様の着色剤捕捉材、又は本発明の第二の態様の方法により得られた着色剤捕捉材の使用を提供する。
【００１９】
第四の態様において、本発明は、水性媒体中、特に洗濯洗浄溶液中に存在する汚れを除去するための、本発明の第一の態様の着色剤捕捉材、又は本発明の第二の態様の方法により得られた着色剤捕捉材の使用を提供する。
【００２０】
第五の態様において、本発明は、特に洗濯洗浄溶液中において病原菌に対する抗菌活性を示すための、本発明の第一の態様の着色剤捕捉材、又は本発明の第二の態様の方法により得られた着色剤捕捉材の使用を提供する。
【００２１】
第六の態様において、本発明は、本発明の第一の態様の着色剤捕捉材、又は本発明の第二の態様の方法により得られた着色剤捕捉材の、有毒ガス又は酸性ガスを除去するためのガススカベンジャーとしての使用を提供する。
【図面の簡単な説明】
【００２２】
【図１】図１は、布印刷工場からの廃液試料の、本発明の例５の処理前（左）及び処理後（右）の外観を示す。
【図２】図２は、布染色工場からの廃液試料の、本発明の例６の処理前（左）及び処理後（右）の外観を示す。
【発明を実施するための形態】
【００２３】
第一の態様において、本発明は、
ａ）基材と、
ｂ）ホモポリマー、コポリマー及び／又はその部分塩の形態のポリビニルアミン、ホモポリマー、コポリマー及び／又はその部分塩の形態のポリエチレンイミン、並びにこれらの混合物からなる群から選択される着色剤捕捉添加剤と、
ｃ）炭素数２〜８のジアルデヒドからなる群から選択される固定剤と、
を含み、前記着色剤捕捉添加剤が前記基材に前記固定剤により固定される、着色剤捕捉材を提供する。
【００２４】
基材は布から形成され、該布は、水性媒体中、とりわけ洗濯洗浄溶液中に存在する着色剤を捕捉することができる着色剤捕捉添加剤の固体担体として機能する。捕捉された着色剤は、今度は着色剤捕捉添加剤とともに基材上に束縛される。
【００２５】
基材は、水に溶解せず且つ例えば通常の洗浄温度及び一般的な洗濯洗剤配合物に適合性がある任意の種類の材料であってよく、それにより洗濯プロセスに耐えることができる。一般的に、基材は、天然及び／又は合成の布、好ましくは天然及び／又は合成の不織布及び／又は紙である。好ましくは、基材は、天然及び／又は合成の不織布、より好ましくは合成の不織布である。
【００２６】
基材の形態、形状及び寸法に制限はない。基材は典型的にシート、例えば、任意の形状、例えば長方形、正方形、三角形、六角形、楕円形、円形等のハンカチ又は一枚の布の形態である。好ましくは、基材は、洗濯洗浄溶液における適用ためにハンカチの形態を有する。基材の寸法は特に限定されず、市販の布の任意の寸法とすることができる。基材及びこうして用意された完成形態の家庭用の着色剤捕捉材は、一般的に、例えば幅が５〜１５ｃｍ、好ましくは７〜１０ｃｍ、長さが１０〜２５ｃｍ、好ましくは１５〜２０ｃｍ、厚みが０．１〜１．０ｍｍ、好ましくは０．３〜０．７ｍｍの寸法を有するであろうが、これに限定されるものではない。
【００２７】
基材として好適に使用される不織布は、従来技術から知られている。便利に使用されるものは、欧州特許出願公開第２０１４７５４号に記載されるようにスパンレース、スパンボンド、サーモボンド（熱ボンド）、及びエアレイドした材料である。欧州特許出願内の開示によれば、不織布を得るために好適に使用される繊維は、ポリエステル、例えば、ポリエチレンテレフタラート（ＰＥＴ）、ポリプロピレン（ＰＰ）、ＰＬＡ（ポリ乳酸）、ポリエーテルスルホン（ＰＥＳ）、アクリル系ポリマー、ナイロン、ペルロン、再生セルロース、例えば、（有機溶媒中で溶解及び紡績するプロセスを用いて得られる再生セルロース繊維である）リヨセル（登録商標）又は（繊維を両外側に有し、フラッフ（毛羽立て）パルプを中間に有する三層で製造されるか、又は、繊維／フラッフパルプの二層で製造される）テンセル（登録商標）、綿、ビスコース又はこれらの混合物から形成される。
【００２８】
本発明によれば、不織布を得るために使用される繊維がポリエステル、例えば、ポリエチレンテレフタラート（ＰＥＴ）、リヨセル（登録商標）、テンセル（登録商標）、綿、ビスコース又はこれらの混合物から形成されることが好ましい。
【００２９】
例えば、木材パルプはパルプから形成された天然材料から得られ、該パルプは、木材（最も多くは軟材であるが、時には硬材である）から生じるとともに、吸収性であり、非常に多くの場合紙及び不織繊維ウェブを形成するための原料として使用される。木材パルプから形成された布は、一般に、このような特性が望ましい場合、例えば本発明の目的のためにも使用するのに適している。
【００３０】
とりわけ、木材パルプ及び（ＰＰ、ＰＥＴ、ビスコース及びそれらの混合物を含むが、これらに限定されない）その他の繊維から形成された木材パルプスパンレース複合不織布は、カチオン性不織布の吸収速度を増加させる多孔質構造を有する。本発明の基材として使用すると、木材パルプスパンレース複合不織布は、優れた染み防止機能及び着色剤捕捉性能を洗濯プロセス中の布にもたらす。
【００３１】
基材は、好ましくは３０〜１００ｇ／ｍ２、より好ましくは４０〜８０ｇ／ｍ２の範囲内の重量を有する。基材を作る繊維は、好ましくは０．１〜５ｄｔｅｘ（デシテックス）、好ましくは０．１〜２ｄｔｅｘの範囲内の寸法を有する。
【００３２】
本発明の目的のために、着色剤捕捉添加剤は、ホモポリマー、コポリマー及び／又はその部分塩の形態のポリビニルアミン、ホモポリマー、コポリマー及び／又はその部分塩の形態のポリエチレンイミン、これらの誘導体及び混合物からなる群から選択される。
【００３３】
ポリビニルアミン及びポリエチレンイミンは、よく知られたカチオン性窒素含有ポリマーである。着色剤捕捉添加剤として使用されるためのホモポリマー、コポリマー及び／又はその部分塩の形態のポリビニルアミン及びポリエチレンイミン、これらの誘導体及び混合物は、従来技術において既知の任意のプロセスに従って調製することができ、又は任意の市販のものとすることができる。
【００３４】
本発明よれば、着色剤捕捉添加剤として適した好ましいポリビニルアミンは、典型的に、ゲル浸透クロマトグラフィ−光散乱（ＧＰＣ−ＬＳ）法により測定した重量平均分子量Ｍｗが１，０００〜１，０００，０００、好ましくは５，０００〜５００，０００、より好ましくは１０，０００〜４００，０００、最も好ましくは４０，０００〜３００，０００の範囲内である。
【００３５】
着色剤捕捉添加剤として適した好ましいポリエチレンイミンは、典型的に、ＧＰＣ−ＬＳ法により測定した重量平均分子量Ｍｗが３００〜１０，０００，０００、好ましくは１０，０００〜６，０００，０００、より好ましくは２５，０００〜４，０００，０００、さらに好ましくは２００，０００〜３，０００，０００、最も好ましくは７５０，０００〜２，０００，０００の範囲内である。
【００３６】
着色剤捕捉添加剤として適したポリビニルアミン及びポリエチレンイミンのカチオン電荷密度は特に限定されず、適用環境のｐＨに応じて大きく変わる。着色剤捕捉添加剤として適したポリビニルアミンのカチオン電荷密度は、例えば、ｐＨ４．５で測定した場合１０〜２０ｍｅｑ／ｇの範囲内であってよく、着色剤捕捉添加剤として適したポリエチレンイミンのカチオン電荷密度は、例えば、ｐＨ４．５で測定した場合５〜１９ｍｅｑ／ｇの範囲内であってよい。
【００３７】
ポリビニルアミンを調製するための種々の既存のプロセスがあり、例えば、Ｎ−ビニルアミド、例えば、Ｎ−ビニルホルムアミド、Ｎ−ビニルアセトアミド、Ｎ−ビニルプロピオンアミド、Ｎ−ビニルブチルアミドのフリーラジカル重合と後続のポリマーの加水分解によるもの、又は、アクリルアミド、例えば、（メタ）アクリルアミド、Ｎ−Ｃ１−６−アルキル（メタ）アクリルアミド、Ｎ，Ｎ−ジ（Ｃ１−６−アルキル）（メタ）アクリルアミド、ジ（Ｃ１−６−アルキル）アミノエチル（メタ）アクリルアミド、ジ（Ｃ１−６−アルキル）アミノプロピル（メタ）アクリルアミド、ジアセトンアクリルアミド等のポリマーのホフマン転移によるものがある（Ｐｏｌｙｖｉｎｙｌａｍｉｎｅ：Ａ  Ｔｏｏｌ  ｆｏｒ  Ｅｎｇｉｎｅｅｒｉｎｇ  Ｉｎｔｅｒｆａｃｅｓ，Ｒｏｂｅｒｔ  Ｐｅｌｔｏｎ，Ｌａｎｇｍｕｉｒ，３０（５１），１５３７３−１５３８２，２０１４に記載されている）。
【００３８】
ポリエチレンイミンを調製するために適したプロセスもよく知られている。例えば，線状ポリエチレンイミンは、例えば、その他のポリマー、例えば、ポリ（２−オキサゾリン）（Ｈｉｇｈ  Ｍｏｌｅｃｕｌａｒ  Ｗｅｉｇｈｔ  Ｌｉｎｅａｒ  Ｐｏｌｙｅｔｈｙｌｅｎｉｍｉｎｅ  ａｎｄ  Ｐｏｌｙ（Ｎ−ｍｅｔｈｙｌｅｔｈｙｌｅｎｉｍｉｎｅ），Ｔａｎａｋａ，Ｒｙｕｉｃｈｉら，Ｍａｃｒｏｍｏｌｅｃｕｌｅｓ．１６（６），８４９−８５３，１９８３に記載されている）又はＮ−置換ポリアジリジン（Ｎｅｗ  Ｓｙｎｔｈｅｓｉｓ  ｏｆ  Ｌｉｎｅａｒ  Ｐｏｌｙｅｔｈｙｌｅｎｉｍｉｎｅ，Ｗｅｙｔｓ，Ｋａｔｒｉｅｎ  Ｆ．及びＧｏｅｔｈａｌｓ，Ｅｒｉｃ  Ｊ．，Ｐｏｌｙｍｅｒ  Ｂｕｌｌｅｔｉｎ，１９（１），１３−１９，１９８８に記載されている）の後改質（ｐｏｓｔ−ｍｏｄｉｆｉｃａｔｉｏｎ）によって調製することができる。分枝ポリエチレンイミンは、例えば、アジリジンの開環重合によって調製することができ、該アジリジンの開環重合は、例えばＡｄｖａｎｃｅｓ  ｉｎ  ｔｈｅ  Ｃｈｅｍｉｓｔｒｙ  ｏｆ  Ｐｏｌｙｅｔｈｙｌｅｎｅｉｍｉｎｅ（Ｐｏｌｙａｚｉｒｉｄｉｎｅ），Ｚｈｕｋ，Ｄ．Ｓ．，Ｇｅｍｂｉｔｓｋｉｉ，Ｐ．Ａ．，及びＫａｒｇｉｎ  Ｖ．Ａ．，Ｒｕｓｓｉａｎ  Ｃｈｅｍｉｃａｌ  Ｒｅｖｉｅｗｓ，Ｖｏｌ３４（７），５１５−５２６，１９６５に記載されるように、長い間開発されてきた。
【００３９】
着色剤捕捉添加剤がコポリマーの形態のポリビニルアミン又はポリエチレンイミンである場合、コモノマーは特に限定されない。共重合してビニルアミンのコポリマー又はエチレンイミンのコポリマーを形成し得る任意の従来のコモノマーを使用してよい。
【００４０】
ポリビニルアミン又はポリエチレンイミン、ホモポリマー又はコポリマーは、とりわけ特定のｐＨ値、例えばｐＨ６〜１０の範囲内（ただしこれに限定されない）の水性媒体中で使用する場合、任意の適した塩の形態であってよい。塩中に存在し得る対イオンは特に限定されない。適した対イオンは、例えば、ハロゲン化物アニオン、例えば、塩化物アニオン、硫酸アニオン及びスルホン酸アニオンであるがこれらに限定されない。
【００４１】
市販のポリビニルアミン及びポリエチレンイミンを本発明に従って使用し得ることが理解されるべきである。
【００４２】
本発明の目的のために、固定剤は、炭素数２〜８を意味するＣ２−Ｃ８−ジアルデヒド、好ましくはグリオキサール、マロンジアルデヒド、スクシンアルデヒド、グルタルアルデヒド及びアジポアルデヒド、より好ましくはグリオキサール及びグルタルアルデヒドからなる群から選択される。
【００４３】
本発明によれば、着色剤捕捉添加剤は基材上に固定剤により固定される。いかなる特定の理論にも束縛されないが、固定剤は、例えば、基材の繊維材料、例えばアクリル系ポリマー、ナイロン、ペルロン、再生セルロース、例えばリヨセル（登録商標）及びテンセル（登録商標）、又はビスコースと着色剤捕捉添加剤を架橋することにより、又は基材中の着色剤捕捉添加剤と三次元ネットワークを形成することにより、着色剤捕捉添加剤の基材への付着を効果的に改善すると考えられる。固定剤による固定により、着色剤捕捉添加剤が基材から脱離して洗浄溶液中に放出されることはない又はほとんどない。
【００４４】
着色剤捕捉添加剤が基材に対して１〜５０重量％、好ましくは５〜３０重量％、より好ましくは６〜２４重量％の量で基材に装填されることが望ましい。
【００４５】
固定剤が基材に対して０．１〜１０重量％、好ましくは０．６〜５重量％、より好ましくは０．８〜３重量％の量で基材に装填されることも望ましい。
【００４６】
それに加えて又はその代わりに、着色剤捕捉添加剤及び固定剤が、完成した着色剤捕捉材中に、５０：１〜１：１０の範囲内の重量比で含まれることが好ましく、より好ましくは２０：１〜１：１、さらに好ましくは１２：１〜４：１である。
【００４７】
第二の態様において、本発明は、本発明の第一の態様の着色剤捕捉材の製造方法を提供する。
【００４８】
本発明によれば、着色剤捕捉材の製造方法は、
ａ）基材を用意することと、
ｂ）ホモポリマー、コポリマー及び／又はその部分塩の形態のポリビニルアミン、ホモポリマー、コポリマー及び／又はその部分塩の形態のポリエチレンイミン、並びにこれらの混合物からなる群から選択される着色剤捕捉添加剤を前記基材に組み入れ、前記着色剤捕捉添加剤が装填された基材を得ることと、
ｃ）場合により、過剰な着色剤捕捉添加剤を、前記着色剤捕捉添加剤が装填された前記基材から除去することと、
ｄ）さらに、前記着色剤捕捉添加剤が装填された前記基材を、固定剤で処理することと、
を含む。
【００４９】
本発明の第二の態様の方法において使用する基材、着色剤捕捉添加剤及び固定剤が、上述のように、本発明の第一の態様の着色剤捕捉材を製造するためのものであることが理解されるべきである。着色剤捕捉材について上述した全ての特徴及び対応する好ましい事項は、第二の態様の着色剤捕捉材の製造方法に適切に適用することができる。
【００５０】
ステップｂ）において、着色剤捕捉添加剤を組み入れることは、特に限定されないが、例えば含浸、噴霧、印刷及び／又はめっきにより実施することができる。好ましくは、着色剤捕捉添加剤は、基材への噴霧及び／又は含浸により、より好ましくは含浸により組み入れられる。
【００５１】
着色剤捕捉添加剤が基材に含浸により組み入れられる好ましい実施形態に従えば、基材を着色剤捕捉添加剤の溶液に浸す又は通す。有効な量の着色剤捕捉添加剤を完成材中に装填できるのであれば、溶液中の着色剤捕捉添加剤の濃度は特に限定されない。一般的に、溶液中の着色剤捕捉添加剤の濃度は２０〜３００ｇ／Ｌ、好ましくは５０〜２５０ｇ／Ｌ、より好ましくは８０〜１５０ｇ／Ｌの範囲内である。
【００５２】
着色剤捕捉添加剤の溶液は、必要であれば、さらにその他の成分を含有してよい。特に、着色剤捕捉添加剤の基材への浸透を容易にするために、非イオン性界面活性剤を着色剤捕捉添加剤の溶液に加えることができる。非イオン性界面活性剤は、好ましくは、長鎖アルコールポリエチレングリコール／ポリプロピレングリコールエーテル又は長鎖アルコールポリプロピレングリコール／ポリエチレングリコールエーテル、例えばＣ１０−ゲルベエチレングリコールエーテル、及び脂肪酸Ｃ１−１０アルキルエステル及びアミンオキシド、長鎖アルコールアルコキシラート、例えば長鎖アルコールエトキシラートから選択され、長鎖アルコールは、好ましくは、脂肪アルコール、例えば、ゲルベアルコール、セチルアルコール、ステアリルアルコール、並びに主にセチル及びステアリルアルコールからなるセトステアリルアルコール、並びにオレイルアルコールから選択される。非イオン性界面活性剤の濃度は、使用時には、一般的に０ｇ／Ｌを超え５ｇ／Ｌ以下の範囲内、好ましくは１〜３ｇ／Ｌの範囲内である。
【００５３】
場合により、本発明の方法は、ステップｄ）において固定剤で処理する前に着色剤捕捉添加剤が装填された基材から過剰な着色剤捕捉添加剤を除去するステップｃ）を、とりわけステップｂ）において含浸を用いて着色剤捕捉添加剤を基材に組み入れる場合に、含む。典型的に、除去は、基材上に必要量の着色剤捕捉添加剤を残すように、着色剤捕捉添加剤が装填された基材を１個以上のローラーを有する装置に通すことによって実施することができる。この目的のために、１個以上のローラーを含む任意の装置、例えばキスローラー又はフーラード（ｆｏｕｌａｒｄ）を使用することができる。この目的に適した装置の一つは、例えばＸｉａｍｅｎ  Ｒａｐｉｄ  Ｐｒｅｃｉｏｎ  ｍａｃｈｉｎｅｒｙ  Ｃｏ．，ＬｔＤ（中国）から市販されているニューマチック型水平パディングマングルモデル（Ｐｎｅｕｍｔｉｃ  Ｔｙｐｅ  Ｈｏｒｉｚｏｎａｌ  Ｐａｄｄｉｎｇ  Ｍａｎｇｌｅ  Ｍｏｄｅｌ）Ｐ−ＢＯである。
【００５４】
押圧圧力は、完成材中に残す着色剤捕捉添加剤の量、溶液濃度、並びに／又はステップａ）で用意した基材の種類及び水分量によって決まるだろう。一般に、０．５〜６ｂａｒ（５０〜６００ｋＰａ）の押圧圧力を用いることができ、好ましくは２〜４ｂａｒ（２００〜４００ｋＰａ）の圧力が適用される。
【００５５】
例えば、６〜２４重量％の範囲内の量の着色剤捕捉添加剤を含む完成材を得るために、１００〜１８０ｇ／Ｌの濃度を有する着色剤捕捉添加剤の溶液を用いる場合、押圧圧力を０．５〜６ｂａｒ（５０〜６００ｋＰａ）、好ましくは２〜４ｂａｒ（２００〜４００ｋＰａ）の範囲で変えることができる。
【００５６】
ステップｂ）及びｃ）は、基材及び着色剤捕捉添加剤の特性が変わらない任意の適した温度で実行することができる。ステップｂ）とｃ）の両ステップを室温、例えば、２３℃で実施することが好ましい。
【００５７】
ステップｄ）において、ステップｂ）から、又はステップｃ）を実行する場合はステップｃ）から得られた着色剤捕捉添加剤が装填された基材を固定剤で処理する。ステップｄ）における処理は、ステップｂ）から、又はステップｃ）を行う場合はステップｃ）から得られた着色剤捕捉添加剤が装填された基材中に固定剤を導入する任意の適した手段により、例えば含浸又は噴霧により、実施することができる。
【００５８】
固定剤を着色剤捕捉添加剤が装填された基材中に含浸により導入する好ましい実施形態に従えば、前記基材を固定剤の溶液に浸す又は通す。固定剤での処理は、一般的に１０〜５０℃、好ましくは１５〜３０℃、より好ましくは２０〜２５℃の範囲内の温度で行われるだろう。着色剤捕捉添加剤を基材に固定するために有効な量の固定剤を利用できるのであれば、溶液中の固定剤の濃度は特に限定されない。固定剤の量は、完成材上に残す着色剤捕捉添加剤によって決まるだろう。また、固定剤の量は、固定剤の濃度及び／又は固定剤での処理時間を制御することにより調整し得る。溶液中の固定剤の濃度が１〜１００ｇ／Ｌ、好ましくは５〜３０ｇ／Ｌ、より好ましくは６〜２０ｇ／Ｌの範囲内であることが望ましい。
【００５９】
本発明の第一の態様について上述したように、着色剤捕捉添加剤及び固定剤が完成した着色剤捕捉材中に５０：１〜１：１０の範囲内の重量比で含まれることが好ましく、より好ましくは２０：１〜１：１、さらに好ましくは１２：１〜４：１の範囲内の重量比で含まれる。
【００６０】
ホモポリマー、コポリマー及び／又はその部分塩の形態のポリビニルアミン、ホモポリマー、コポリマー及び／又はその部分塩の形態のポリエチレンイミン、並びにこれらの混合物から選択される着色剤捕捉添加剤が水中で良好な溶解度を有するという事実により、ステップｂ）で用いられる着色剤捕捉添加剤の溶液及びステップｄ）で用いられる固定剤の溶液の両方の溶媒としては、水が好ましい。
【００６１】
本発明によれば、着色剤捕捉材の製造方法は、さらに、ステップｄ）において固定剤で処理された基材を乾燥するためのステップｅ）を含む。
【００６２】
ステップｅ）において、固定剤で処理された基材を、好ましくは乾燥器中で、１００〜２２０℃、好ましくは１２０〜１７０℃の範囲内の温度で、存在する着色剤捕捉添加剤、固定剤及び溶媒の量、ステップａ）で用意した基材の種類、乾燥系の温度及び／又は効率に応じた時間、乾燥する
【００６３】
本発明の着色剤捕捉材の製造方法は連続的に行ってよく、すなわち、基材に対して、例えば含浸による着色剤捕捉添加剤の組み込み、例えば押圧による過剰な着色剤捕捉添加剤の任意の除去、例えば含浸による固定剤での処理、及び乾燥を、何らの中間的段階又は休止無しで行う。
【００６４】
本発明の第一の態様の着色剤捕捉材又は本発明の第二の態様の方法により得ることができるもしくは得られた着色剤捕捉材は、捕捉する必要がある遊離着色剤を含む任意の水性媒体、とりわけ洗濯洗浄溶液中で用いてよい。
【００６５】
特に、洗濯洗浄溶液中で用いる場合、着色剤捕捉材を、通常、従来の家庭用又は業務用の洗浄装置に洗浄サイクル開始前に導入することができる。
【００６６】
着色剤捕捉材は、例えば、Ｃ．Ｉ．Ｒｅａｃｔｉｖｅ  Ｙｅｌｌｏｗ  ２、Ｃ．Ｉ．Ｒｅａｃｔｉｖｅ  Ｙｅｌｌｏｗ  １２５、Ｃ．Ｉ．Ｒｅａｃｔｉｖｅ  Ｙｅｌｌｏｗ  １５８、Ｃ．Ｉ．Ｒｅａｃｔｉｖｅ  Ｙｅｌｌｏｗ  １４、Ｃ．Ｉ．Ｒｅａｃｔｉｖｅ  Ｒｅｄ  １、Ｃ．Ｉ．Ｒｅａｃｔｉｖｅ  Ｒｅｄ  １２０、Ｃ．Ｉ．Ｒｅａｃｔｉｖｅ  Ｒｅｄ  ２４１、Ｃ．Ｉ．Ｒｅａｃｔｉｖｅ  Ｒｅｄ  １５８、Ｃ．Ｉ．Ｒｅａｃｔｉｖｅ  Ｒｅｄ  ３５、Ｃ．Ｉ．Ｒｅａｃｔｉｖｅ  Ｇｒｅｅｎ  ６、Ｃ．Ｉ．Ｒｅａｃｔｉｖｅ  Ｇｒｅｅｎ  ８、Ｃ．Ｉ．Ｒｅａｃｔｉｖｅ  Ｂｌｕｅ  １９、Ｃ．Ｉ．Ｒｅａｃｔｉｖｅ  Ｂｌｕｅ  １８１、Ｃ．Ｉ．Ｒｅａｃｔｉｖｅ  Ｂｌｕｅ  １６２、Ｃ．Ｉ．Ｒｅａｃｔｉｖｅ  Ｂｌｕｅ  ２２１、Ｃ．Ｉ．Ｒｅａｃｔｉｖｅ  Ｏｒａｎｇｅ  ５、Ｃ．Ｉ．Ｒｅａｃｔｉｖｅ  Ｏｒａｎｇｅ  １３、Ｃ．Ｉ．Ｒｅａｃｔｉｖｅ  Ｏｒａｎｇｅ  １２７、Ｃ．Ｉ．Ｒｅａｃｔｉｖｅ  Ｏｒａｎｇｅ  １２２、Ｃ．Ｉ．Ｒｅａｃｔｉｖｅ  Ｂｒｏｗｎ  １１、Ｃ．Ｉ．Ｒｅａｃｔｉｖｅ  Ｂｒｏｗｎ  ２３、Ｃ．Ｉ．Ｒｅａｃｔｉｖｅ  Ｖｉｏｌｅｔ  ４、Ｃ．Ｉ．Ｒｅａｃｔｉｖｅ  Ｖｉｏｌｅｔ  ３３、Ｃ．Ｉ．Ｒｅａｃｔｉｖｅ  Ｖｉｏｌｅｔ  １２、Ｃ．Ｉ．Ｒｅａｃｔｉｖｅ  Ｂｌａｃｋ  ８、Ｃ．Ｉ．Ｒｅａｃｔｉｖｅ  Ｂｌａｃｋ  ５及びＣ．Ｉ．Ｒｅａｃｔｉｖｅ  Ｂｌａｃｋ  １１を含み得るがこれらに限定されない反応性染料を捕捉するために有効であるだけなく、例えば、Ｃ．Ｉ．Ｄｉｓｐｅｒｓｅ  Ｙｅｌｌｏｗ  １８４：１、Ｃ．Ｉ．Ｄｉｓｐｅｒｓｅ  Ｙｅｌｌｏｗ  ６４、Ｃ．Ｉ．Ｄｉｓｐｅｒｓｅ  Ｙｅｌｌｏｗ  ８２、Ｃ．Ｉ．Ｄｉｓｐｅｒｓｅ  Ｙｅｌｌｏｗ  ７９、Ｃ．Ｉ．Ｄｉｓｐｅｒｓｅ  Ｙｅｌｌｏｗ  １１４、Ｃ．Ｉ．Ｄｉｓｐｅｒｓｅ  Ｙｅｌｌｏｗ  ２３６、Ｃ．Ｉ．Ｄｉｓｐｅｒｓｅ  Ｙｅｌｌｏｗ  ２１１、Ｃ．Ｉ．Ｄｉｓｐｅｒｓｅ  Ｇｒｅｅｎ  ５、Ｃ．Ｉ．Ｄｉｓｐｅｒｓｅ  Ｇｒｅｅｎ  ９、Ｃ．Ｉ．Ｄｉｓｐｅｒｓｅ  Ｇｒｅｅｎ  ６：１、Ｃ．Ｉ．Ｄｉｓｐｅｒｓｅ  Ｏｒａｎｇｅ  ２５、Ｃ．Ｉ．Ｄｉｓｐｅｒｓｅ  Ｏｒａｎｇｅ  ４４、Ｃ．Ｉ．Ｄｉｓｐｅｒｓｅ  Ｏｒａｎｇｅ  ４４、Ｃ．Ｉ．Ｄｉｓｐｅｒｓｅ  Ｏｒａｎｇｅ  ３０、Ｃ．Ｉ．Ｄｉｓｐｅｒｓｅ  Ｏｒａｎｇｅ  ３０：１、Ｃ．Ｉ．Ｄｉｓｐｅｒｓｅ  Ｒｅｄ  ３７４、Ｃ．Ｉ．Ｄｉｓｐｅｒｓｅ  Ｒｅｄ  ２２、Ｃ．Ｉ．Ｄｉｓｐｅｒｓｅ  Ｒｅｄ  ９、Ｃ．Ｉ．Ｄｉｓｐｅｒｓｅ  Ｒｅｄ  １５２、Ｃ．Ｉ．Ｄｉｓｐｅｒｓｅ  Ｒｅｄ  ３６４、Ｃ．Ｉ．Ｄｉｓｐｅｒｓｅ  Ｒｅｄ  ３４３、Ｃ．Ｉ．Ｄｉｓｐｅｒｓｅ  Ｒｅｄ  ６０、Ｃ．Ｉ．Ｄｉｓｐｅｒｓｅ  Ｒｅｄ  ９２、Ｃ．Ｉ．Ｄｉｓｐｅｒｓｅ  Ｒｅｄ  ５０、Ｃ．Ｉ．Ｄｉｓｐｅｒｓｅ  Ｒｅｄ  １５３、Ｃ．Ｉ．Ｄｉｓｐｅｒｓｅ  Ｒｅｄ  ２６、Ｃ．Ｉ．Ｄｉｓｐｅｒｓｅ  Ｒｅｄ  １１、Ｃ．Ｉ．Ｄｉｓｐｅｒｓｅ  Ｒｅｄ  ２７７、Ｃ．Ｉ．Ｄｉｓｐｅｒｓｅ  Ｒｅｄ  ５４、Ｃ．Ｉ．Ｄｉｓｐｅｒｓｅ  Ｒｅｄ  ２０２、Ｃ．Ｉ．Ｄｉｓｐｅｒｓｅ  Ｒｅｄ  ９１、Ｃ．Ｉ．Ｄｉｓｐｅｒｓｅ  Ｒｅｄ  １６７：１、Ｃ．Ｉ．Ｄｉｓｐｅｒｓｅ  Ｖｉｏｌｅｔ  １、Ｃ．Ｉ．Ｄｉｓｐｅｒｓｅ  Ｖｉｏｌｅｔ  ２７、Ｃ．Ｉ．Ｄｉｓｐｅｒｓｅ  Ｖｉｏｌｅｔ  ３１、Ｃ．Ｉ．Ｄｉｓｐｅｒｓｅ  Ｖｉｏｌｅｔ  ５７、Ｃ．Ｉ．Ｄｉｓｐｅｒｓｅ  Ｂｒｏｗｎ  ２１、Ｃ．Ｉ．Ｄｉｓｐｅｒｓｅ  Ｂｒｏｗｎ  １、Ｃ．Ｉ．Ｄｉｓｐｅｒｓｅ  Ｂｒｏｗｎ  １９、Ｃ．Ｉ．Ｄｉｓｐｅｒｓｅ  Ｂｌｕｅ  ７９：１、Ｃ．Ｉ．Ｄｉｓｐｅｒｓｅ  Ｂｌｕｅ  ９４、Ｃ．Ｉ．Ｄｉｓｐｅｒｓｅ  Ｂｌｕｅ  ５６、Ｃ．Ｉ．Ｄｉｓｐｅｒｓｅ  Ｂｌｕｅ  ６０、Ｃ．Ｉ．Ｄｉｓｐｅｒｓｅ  Ｂｌｕｅ  ３５４、Ｃ．Ｉ．Ｄｉｓｐｅｒｓｅ  Ｂｌｕｅ  ３６６、Ｃ．Ｉ．Ｄｉｓｐｅｒｓｅ  Ｂｌｕｅ  １６５、Ｃ．Ｉ．Ｄｉｓｐｅｒｓｅ  Ｂｌｕｅ  １８３、Ｃ．Ｉ．Ｄｉｓｐｅｒｓｅ  Ｂｌｕｅ  １８３、Ｃ．Ｉ．Ｄｉｓｐｅｒｓｅ  Ｂｌｕｅ  ２９１、Ｃ．Ｉ．Ｄｉｓｐｅｒｓｅ  Ｂｌｕｅ  ７３、Ｃ．Ｉ．Ｄｉｓｐｅｒｓｅ  Ｂｌａｃｋ  １、Ｃ．Ｉ．Ｄｉｓｐｅｒｓｅ  Ｂｌａｃｋ  ９、Ｃ．Ｉ．Ｄｉｓｐｅｒｓｅ  Ｂｌａｃｋ  １４及びＣ．Ｉ．Ｄｉｓｐｅｒｓｅ  Ｂｌａｃｋ  ２６を含み得るがこれらに限定されない分散染料を捕捉するためにも有効である。
【００６７】
したがって、第三の態様において、本発明は、本発明の第一の態様の着色剤捕捉材、又は本発明の第二の態様の着色剤捕捉材の製造方法により得ることができるもしくは得られた着色剤捕捉材の、水性媒体中、とりわけ洗濯洗浄溶液中に存在する着色剤を捕捉するための使用に関する。
【００６８】
本発明の第三の態様に従う好ましい実施形態において、基材は、シート、例えば、任意の形状、例えば長方形、正方形、三角形、六角形、楕円形、円形等のハンカチ又は一枚の布の形態である。より好ましくは、基材は洗濯洗浄溶液における適用ためにハンカチの形態を有する。
【００６９】
着色剤捕捉材シートの寸法は特に限定されず、任意の典型的に採用されている寸法とすることができる。例えば、以下に記載する寸法に限定するものではないが、洗濯中に用いる着色剤捕捉材シートは長さ１５ｃｍ及び幅１０ｃｍであってよく、これは例えば家庭用に適用できるだろう。
【００７０】
上述した着色剤捕捉材をより薄い（明るい）色及びより濃い（暗い）色の布とともに洗濯機に導入してよい。洗濯毎に使用する着色剤捕捉材シートの数は、洗濯物の重量及び存在する着色剤によって決まる。例えば、一般的に深刻な染料移りの問題を有する布、例えば強く濃い色の綿の布の場合、２個以上の着色剤捕捉材のシートが必要とされ得る。洗濯用途では、着色剤捕捉材は、一般的に及び好ましくは一回使用される。着色剤捕捉材は、一回使用（使い捨て）に限定されず、着色剤捕捉材がさらに着色剤を捕捉する能力を依然として有する限り、原則として再使用できることが理解されるべきである。
【００７１】
本発明の着色剤捕捉材は遊離着色剤を捕捉する必要がある洗濯洗浄溶液以外のいかなる水性媒体中でも使用できることが理解されるべきである。本発明の着色剤捕捉材は、例えば、工場から廃液が排出される前に除去する必要がある顔料又は染料を含む、布印刷又は染色工場からの廃液を処理するためにも使用してもよいが、これに限定されない。
【００７２】
本発明の着色剤捕捉材は、水性媒体、とりわけ洗濯洗浄溶液中の汚れ又は汚れ粒子の除去に有効であることもわかった。洗浄する必要のある洗濯物に付着した汚れは、有機又は無機物の粉末（埃）、不潔な物、例えば排泄物、こびり付いた埃、例えば、煤、並びに一般的に基岩の上にある粘土、砂及び腐植土の混合物である土を含むが、これらに限定されない。
【００７３】
したがって、第四の態様において、本発明は、本発明の第一の態様の着色剤捕捉材、又は本発明の第二の態様の着色剤捕捉材の製造方法により得られた着色剤捕捉材の、水性媒体中、特に洗濯洗浄溶液中に存在する汚れ又は汚れ粒子を除去するための使用に関する。
【００７４】
本発明の着色剤捕捉材は、細菌、例えば水性媒体中、とりわけ洗濯洗浄溶液中の病原菌に対する抗菌活性を示すために有効であることがさらにわかった。殺菌又は抗菌性処理を行う必要がある洗濯物は、病原菌（例えば黄色ブドウ球菌（Ｓ．ａｕｒｅｕｓ）及び／又は大腸菌（Ｅ．Ｃｏｌｉ）であるがこれらに限定されない）で汚染されていてよい。
【００７５】
したがって、第五の態様において、本発明は、本発明の第二の態様の方法により得られた着色剤捕捉材の、水性媒体中、特に洗濯洗浄溶液中に存在する病原菌に対する抗菌活性を示すための使用に関する。
【００７６】
本発明の着色剤捕捉材はさらに気体の吸収に有効であり得る。したがって、本発明の着色剤捕捉材は、有毒又は有害なガス、例えば、ホルムアルデヒド、二酸化硫黄、アンモニア等を吸収する潜在能力があるため、環境浄化のための吸収材として使用することもできる。
【００７７】
したがって、第六の態様において、本発明は、本発明の第一の態様の着色剤捕捉材、又は本発明の第二の態様の方法により得られた着色剤捕捉材の、気体、例えば、有毒ガス又は酸性ガスを除去するためのガススカベンジャーとしての使用を提供する。
【実施例】
【００７８】
本発明のある態様を、以下の実施例により詳細に示す。実施例は説明の目的で記載されており、本発明を限定することを意図するものではない。
【００７９】
本発明の着色剤捕捉材の調製方法を示す以下の実施例において、列挙したポリマーから選択される着色剤捕捉添加剤を含む又は非イオン性界面活性剤を含む以下の溶液、配合物又は液体が使用される。
溶液Ａ：分子量Ｍｗが７５０，０００であるポリエチレンイミンの５０％水溶液
溶液Ｂ：分子量Ｍｗが２，０００，０００であるポリエチレンイミンの２４％水溶液
溶液Ｃ：分子量Ｍｗが約４５，０００ｇ／ｍｏｌで加水分解度が９５％であるポリビニルアミンの２２．５％水溶液
液体Ｄ：Ｃ１０−ゲルベアルコール及びエチレンオキシドから形成されたアルキルポリ−プロピレン及びエチレングリコールエーテル（約７ＥＯ）である、非イオン性界面活性剤
【００８０】
本発明の調製例１−ビスコース基材を含む本発明の着色剤捕捉材の調製
０．８リットルの水を２００ｇの溶液Ａ（重量平均分子量Ｍｗが７５０，０００であるポリエチレンイミンの５０％水溶液）に混合することによりポリエチレンイミン溶液を調製した。０．９５リットルの水を５０グラムのグルタルアルデヒドに混合することにより別の溶液を調製した。７０ｇ／ｍ２の重量を有する一片の１００％ビスコーススパンレース不織布を、ポリエチレンイミン溶液の入った浴に浸し、その後圧力４ｂａｒ（４００ｋＰａ）、装填率（ｕｐｌｏａｄｉｎｇ  ｒａｔｅ）１００％（式「装填率＝（ローラーを通過した布の重量−布の初期重量）／布の初期重量」に従って計算した量）で、一個のローラーに通した。次に、布を前記グルタルアルデヒドの溶液の入った浴に３秒間浸し、取り出し、最後に乾燥器中で１７０℃で３分間乾燥した。初期の布と比較して、最終的な完成した布の重量増加は１２．５％である。
【００８１】
比較調製例１−固定剤での処理を行わない、ビスコース基材を含む着色剤捕捉材の調製
０．８リットルの水を２００ｇの溶液Ａ（重量平均分子量Ｍｗが７５０，０００であるポリエチレンイミンの５０％水溶液）に混合することによりポリエチレンイミン溶液を調製した。７０ｇ／ｍ２の重量を有する一片の１００％ビスコーススパンレース不織布を、ポリエチレンイミン溶液の入った浴に浸し、その後圧力４ｂａｒ（４００ｋＰａ）、装填率１００％で、一個のローラーに通した。次に、調製した布を乾燥器中で１７０℃で３分間乾燥した。初期の布と比較して、最終的な完成した布の重量増加は１０％である。
【００８２】
本発明の調製例１．１−木材パルプブレンド基材を含む本発明の着色剤捕捉材の調製
０．８リットルの水を２００ｇの溶液Ａ（重量平均分子量Ｍｗが７５０，０００であるポリエチレンイミンの５０％水溶液）に混合することによりポリエチレンイミン溶液を調製した。０．９５リットルの水を５０グラムのグルタルアルデヒドに混合することにより別の溶液を調製した。６０ｇ／ｍ２の重量を有する一片の木材パルプスパンレース複合不織布（７０％木材パルプ、３０％ＰＰ繊維）を、ポリエチレンイミン溶液の入った浴に浸し、その後圧力４ｂａｒ（４００ｋＰａ）、装填率１１０％（式「装填率＝（ローラーを通過した布の重量−布の初期重量）／布の初期重量」に従って計算した量）で、一個のローラーに通した。次に、布を前記グルタルアルデヒドの溶液の入った浴に３秒間浸し、取り出し、最後に乾燥器中で１７０℃で３分間乾燥した。初期の布と比較して、最終的な完成した布の重量増加は１２％である。
【００８３】
洗浄試験
０．５グラムのＣ．Ｉ．Ｄｉｓｐｅｒｓｅ  Ｂｌｕｅ  ５６と０．５グラムのＣ．Ｉ．Ｒｅａｃｔｉｖｅ  Ｂｌｕｅ  １９を１リットルの水中で混合することにより染料溶液を調製した。本発明の調製例１又は比較調製例１からの１枚の着色剤捕捉材（３ｇ）及び１枚の白色綿織物（３ｇ）を３０ｇの前記染料溶液を入れた浴に浸し、次いで２３℃で１０分間撹拌した。布を浴から取り出した。白色綿織物を乾燥し、色変化をΔＥで測定した。
【００８４】
ΔＥは、ＣＩＥ  １９７６  Ｌ＊ａ＊ｂ＊色空間（ＩＳＯ  １１６６４−４：２００８）及びＤＩＮ  ＥＮ  ＩＳＯ  １１６６４−４：２０１２−０６の英訳として、下記等式に従って計算した。
ΔＥ＝（ΔＬ＊２＋Δａ＊２＋Δｂ＊２）１／２
上記式中、
ΔＬ＊＝Ｌ＊ｗａｓｈｅｄ−Ｌ＊ｉｎｉｔｉａｌ
Δａ＊＝ａ＊ｗａｓｈｅｄ−ａ＊ｉｎｉｔｉａｌ
Δｂ＊＝ｂ＊ｗａｓｈｅｄ−ｂ＊ｉｎｉｔｉａｌ
Ｌ＊ｉｎｉｔｉａｌ、ａ＊ｉｎｉｔｉａｌ及びｂ＊ｉｎｉｔｉａｌの値は、洗浄前の白色綿織物について測定した。Ｌ＊ｗａｓｈｅｄ、ａ＊ｗａｓｈｅｄ及びｂ＊ｗａｓｈｅｄの値は洗浄後の白色綿織物について測定した。Ｌ＊、ａ＊及びｂ＊値は、分光光度計（典型的にはＤｉｆｆｕｓｅ／０の分光光度計、例えはＤａｔａｃｏｌｏｒ  Ｉｎｃ．から市販されているＤａｔａｃｏｌｏｒ  ＥＬＲＥＰＨＯであるが、その他の種類の分光光度計も使用することができる）により測定することができる。
【００８５】
比較例２（ブランク）
着色剤捕捉材を用いなかったことを除いて、洗浄試験を再度行った。
【００８６】
結果を表１に示す。
【００８７】
【表１】
2019535859.tif 000003
【００８８】
本発明の調製例２−ビスコースブレンド基材を含む本発明の着色剤捕捉材の調製
０．５８リットルの水を４１６ｇの溶液Ｂ（重量平均分子量Ｍｗが２，０００，０００であるポリエチレンイミンの２４％水溶液）及び２グラムの非イオン性界面活性剤（液体Ｄ、Ｃ１０−ゲルベアルコール及びエチレンオキシドから形成されたアルキルポリ−プロピレン及びエチレングリコールエーテル（約７ＥＯ））に混合することによりポリエチレンイミン溶液を調製した。０．９５リットルの水を５０グラムのグルタルアルデヒドに混合することにより別の溶液を調製した。７０ｇ／ｍ２の重量を有する一片のビスコース（５０％）／ＰＥＴ（５０％）ブレンドスパンレース不織布を、ポリエチレンイミン溶液の入った浴に浸し、その後圧力４ｂａｒ（４００ｋＰａ）、装填率１００％で、一個のローラーに通した。次に、布を前記グルタルアルデヒドの溶液の入った浴に３秒間浸し、取り出し、最後に乾燥器中で１７０℃で３分間乾燥した。初期の布と比較して、最終的な完成した布の重量増加は１０％である。
【００８９】
比較調製例３−固定剤での処理を行わない、ビスコースブレンド基材を含む着色剤捕捉材の調製
０．５８リットルの水を４１６ｇの溶液Ｂ（重量平均分子量Ｍｗが２，０００，０００であるポリエチレンイミンの２４％水溶液）及び２グラムの非イオン性界面活性剤（液体Ｄ、Ｃ１０−ゲルベアルコール及びエチレンオキシドから形成されたアルキルポリ−プロピレン及びエチレングリコールエーテル（約７ＥＯ））に混合することにより、溶液を調製した。７０ｇ／ｍ２の重量を有する一片のビスコース（５０％）／ＰＥＴ（５０％）ブレンドスパンレース不織布を、ポリエチレンイミン溶液の入った浴に浸し、その後圧力４ｂａｒ（４００ｋＰａ）、装填率１００％で、一個のローラーに通した。次に、布を乾燥器中で１７０℃で３分間乾燥した。初期の布と比較して、最終的な完成した布の重量増加は１０％である。  
【００９０】
洗浄試験
０．５グラムのＣ．Ｉ．Ｄｉｓｐｅｒｓｅ  Ｂｌｕｅ  ５６と０．５グラムのＣ．Ｉ．Ｒｅａｃｔｉｖｅ  Ｂｌｕｅ  １９を１リットルの水中で混合することにより染料溶液を調製した。本発明の調製例２又は比較調製例３からの１枚の着色剤捕捉材（３ｇ）及び１枚の白色綿織物（３ｇ）を３０ｇの前記染料溶液を入れた浴に浸し、次いで２３℃で１０分間撹拌した。布を浴から取り出した。白色綿織物を乾燥し、色変化を上述のようにΔＥで測定した。
【００９１】
比較例４（ブランク）
着色剤捕捉材を用いなかったことを除いて、洗浄試験を再度行った。
【００９２】
結果を表２に示す。
【００９３】
【表２】
2019535859.tif 000004
【００９４】
本発明の調製例３−ビスコース基材を含む本発明の着色剤捕捉材の調製
０．５５６リットルの水を４４４ｇの溶液Ｃ（重量平均分子量Ｍｗが４５，０００であるポリビニルアミンの２２．５％水溶液）に混合することによりポリビニルアミン溶液を調製した。０．９５リットルの水を５０グラムのグルタルアルデヒドに混合することにより別の溶液を調製した。５０ｇ／ｍ２の重量を有する一片の１００％ビスコーススパンレース不織布を、ポリビニルアミン溶液の入った浴に浸し、その後圧力４ｂａｒ（４００ｋＰａ）、装填率１００％で、一個のローラーに通した。次に、布を前記グルタルアルデヒドの溶液の入った浴に３秒間浸し、最後に乾燥器中で１２０℃で３分間乾燥した。初期の布と比較して、最終的な完成した布の重量増加は１２．５％である。
【００９５】
本発明の調製例３．３−木材パルプブレンド基材を含む本発明の着色剤捕捉材の調製
０．５５６リットルの水を４４４ｇの溶液Ｃ（重量平均分子量Ｍｗが４５，０００であるポリビニルアミンの２２．５％水溶液）に混合することによりポリビニルアミン溶液を調製した。０．９５リットルの水を５０グラムのグルタルアルデヒドに混合することにより別の溶液を調製した。５０ｇ／ｍ２の重量を有する一片の木材パルプスパンレース複合不織布（５０％木材パルプ、２０％ＰＥＴ繊維、３０％ビスコース繊維）を、ポリビニルアミンの溶液の入った浴に浸し、その後圧力４ｂａｒ（４００ｋＰａ）、装填率１０５％で、一個のローラーに通した。次に、布を前記グルタルアルデヒドの溶液の入った浴に３秒間浸し、最後に乾燥器中で１２０℃で３分間乾燥した。初期の布と比較して、最終的な完成した布の重量増加は１２％である。
【００９６】
本発明の調製例４−ビスコース基材を含む本発明の着色剤捕捉材の調製
０．５５６リットルの水を４４４ｇの溶液Ｃ（重量平均分子量Ｍｗが４５，０００であるポリビニルアミンの２２．５％水溶液）に混合することによりポリビニルアミン溶液を調製した。０．９５リットルの水を５０グラムのグリオキサールに混合することにより別の溶液を調製した。５０ｇ／ｍ２の重量を有する一片の１００％ビスコーススパンレース不織布を、ポリビニルアミン溶液の入った浴に浸し、その後圧力４ｂａｒ（４００ｋＰａ）、装填率１００％で、一個のローラーに通した。次に、布を前記グリオキサールの溶液の入った浴に３秒間浸し、最後に乾燥器中で１２０℃で３分間乾燥した。初期の布と比較して、最終的な完成した布の重量増加は１１．９％である。
【００９７】
比較調製例５−固定剤での処理を行わない、ビスコース基材を含む着色剤捕捉材の調製
０．５５６リットルの水を４４４ｇの溶液Ｃ（重量平均分子量Ｍｗが４５，０００であるポリビニルアミンの２２．５％水溶液）に混合することによりポリビニルアミン溶液を調製した。５０ｇ／ｍ２の重量を有する一片の１００％ビスコーススパンレース不織布を、ポリビニルアミン溶液の入った浴に浸し、その後圧力４ｂａｒ（４００ｋＰａ）、装填率１００％で、一個のローラーに通した。次に、布を乾燥器中で１２０℃で３分間乾燥した。初期の布と比較して、最終的な完成した布の重量増加は１０％である。
【００９８】
洗浄試験
０．５グラムのＣ．Ｉ．Ｄｉｓｐｅｒｓｅ  Ｂｌｕｅ  ５６と０．５グラムのＣ．Ｉ．Ｒｅａｃｔｉｖｅ  Ｂｌｕｅ  １９を１リットルの水中で混合することにより染料溶液を調製した。本発明の調製例３、本発明の調製例４又は比較調製例５からの１枚の着色剤捕捉材（３ｇ）及び１枚の白色綿織物（３ｇ）を３０ｇの前記染料溶液を入れた浴に浸し、次いで２３℃で１０分間撹拌した。布を浴から取り出した。白色綿織物を乾燥し、色変化を上述のようにΔＥで測定した。
【００９９】
比較例６（ブランク）
着色剤捕捉材を用いなかったことを除いて、洗浄試験を再度行った。
【０１００】
結果を表３に示す。
【０１０１】
【表３】
2019535859.tif 000005
【０１０２】
ΔＥの減少が約５．４（本発明の調製例１対比較例２）、約５．７（本発明の調製例２対比較例４）、約６．１（本発明の調製例３対比較例６）、又は約３．９（本発明の調製例４対比較例６）であることから示されるように、表１〜３に示した結果から本発明の調製例の着色剤捕捉材が非常に良好な染料捕捉性能を示すことがわかる。本発明の調製例の着色剤捕捉材の場合、染料移りが顕著且つ効果的に抑制された。表１〜３に示された結果は、染料捕捉添加剤を固定剤により固定することが高い染料捕捉性能及びそれによる高い染料移り抑制効果を達成するために必須であることも示している。
【０１０３】
さらに、本発明の調製例の着色剤捕捉材は反応染料の捕捉に有効であるだけでなく、分散染料の捕捉にも有効であることがわかる。
【０１０４】
さらなる適用例
本発明の適用例５
布印刷工場から、水中の固形分量が１２ｇ／Ｌである廃液試料を採取した。この廃液中の主な固形分は顔料と増粘剤の混合物である。廃液試料を追加の水で希釈し、固形分量を０．５ｇ／Ｌとした。これは薄茶色であった。本発明の調製例４で調製した一枚の着色剤捕捉材（５ｇ）を、１００グラムの前記希釈廃液試料を入れた浴に浸し、次いで、８０℃で３分間撹拌した。
【０１０５】
図１は、上述の布印刷工場からの廃液試料の、本発明の適用例５による着色剤捕捉材での処理前（左）と処理後（右）の外観を示している。図示されているように、着色剤捕捉材での処理後の廃液試料は、非常に淡いベージュでより透明であると認められた。
【０１０６】
本発明の適用例６
布染色工場から、水中の固形分量が６．４ｇ／Ｌである廃液試料を採取した。この廃液中の主な固形分は分散染料と反応染料の混合物である。廃液試料を追加の水で希釈し、固形分量を０．０４ｇ／Ｌとした。これは紫色であった。本発明の調製例２で調製した一枚の着色剤捕捉材（２．５ｇ）を、１００グラムの前記希釈廃液試料を入れた浴に浸し、次いで、８０℃で２分間撹拌した。
【０１０７】
図２は、上述の布染色工場からの廃液試料の、本発明の適用例６による着色剤捕捉材での処理前（左）と処理後（右）の外観を示している。図示されているように、着色剤捕捉材での処理後の廃液試料は、ほとんど無色であると認められた。
【０１０８】
本発明の適用例７
本発明の着色剤捕捉材の抗菌活性を、標準試験法ＡＳＴＭ  Ｅ２１４９−１３ａ（例えば米国材料試験協会（Ａｍｅｒｉｃａｎ  Ｓｏｃｉｅｔｙ  ｆｏｒ  Ｔｅｓｔｉｎｇ  ａｎｄ  Ｍａｔｅｒｉａｌｓ）からｈｔｔｐ：／／ｗｗｗ．ａｓｔｍ．ｏｒｇ／に基づいて入手可能な“Ｓｔａｎｄａｒｄ  Ｔｅｓｔ  Ｍｅｔｈｏｄ  ｆｏｒ  Ｄｅｔｅｒｍｉｎｉｎｇ  ｔｈｅ  Ａｎｔｉｍｉｃｒｏｂｉａｌ  Ａｃｔｉｖｉｔｙ  ｏｆ  Ａｎｔｉｍｉｃｒｏｂｉａｌ  Ａｇｅｎｔｓ  Ｕｎｄｅｒ  Ｄｙｎａｍｉｃ  Ｃｏｎｔａｃｔ  Ｃｏｎｄｉｔｉｏｎｓ”）に基づいて評価した。試験法は、動的接触条件下で非浸出性抗菌処理試料の抗菌活性を評価するために設計されている。
【０１０９】
大腸菌（Ｅｓｃｈｅｒｉｃｈｉａ  ｃｏｌｉ）（ＡＴＣＣ２５９２２）又は黄色ブドウ球菌（Ｓｔａｐｈｙｌｏｃｏｃｃｕｓ  ａｕｒｅｕｓ）（ＡＴＣＣ６５３８）の細菌培養液をそれぞれ水中で希釈して、最終濃度を１．５−３．０×１０５ＣＦＵ／ｍｌとすることにより、水性試験溶液を調製した。本発明の調製例１、本発明の調製例３又は比較例２からの一枚の着色剤捕捉材（０．５ｇ）を５０ｍｌの前記各細菌溶液の入った浴に浸し、次いで２５℃で６０分間撹拌した。布を浴から取り出した。残った各細菌溶液を分析して、ブランク試料と比較して細菌の減少濃度を測定した。結果を以下の表４ａ中に示す。
【０１１０】
【表４ａ】
2019535859.tif 000006
【０１１１】
本願の着色剤捕捉材の多回利用（繰り返し使用）のための性能を試験するために、本発明の調製例１又は本発明の調製例３の着色剤捕捉材をそれぞれ、洗浄規格ＧＢ／Ｔ  ８６２９−２００１（“Ｔｅｘｔｉｌｅｓ−Ｄｏｍｅｓｔｉｃ  ｗａｓｈｉｎｇ  ａｎｄ  ｄｒｙｉｎｇ  ｐｒｏｃｅｄｕｒｅｓ  ｆｏｒ  ｔｅｘｔｉｌｅ  ｔｅｓｔｉｎｇ”（ＩＳＯ６３３０：２０００に相当）、タイプＡの洗濯機、洗浄手順“ｇｅｎｔｌｅ  ｃｙｃｌｅ”（ｎｏ．７Ａ）、乾燥手順“Ｆ”（６０℃での乾燥器乾燥）、洗剤として無リンＥＣＥ標準洗剤、及びバラスト布として１００％綿製漂白織物を選択）に従って５回洗浄した、結果を以下の表４ｂに示す。
【０１１２】
【表４ｂ】
2019535859.tif 000007
【０１１３】
上記表４ａ及び４ｂに示されているように、本発明の着色剤捕捉材は、試験条件下において非常に良好な抗菌性能を示し、それは５回試した標準洗浄サイクル後も依然として持続した。
【図１】
2019535859.tif 000008
【図２】
2019535859.tif 000009
【国際調査報告】
2019535859.tif 000010
2019535859.tif 000011
2019535859.tif 000012